(57)【特許請求の範囲】
【請求項１】
フィラメント糸が芯に短繊維が鞘に配置された芯鞘構造の繊維束（Ａ）と、フィラメント糸のみからなる繊維束（Ｂ）とが互いに巻き付く様に実撚がかけられてなる複合糸であって、前記繊維束（Ａ）と（Ｂ）に用いるフィラメントの双方もしくは繊維束（Ｂ）に用いるフィラメントが中空率５〜４０％であり、前記繊維束（Ａ）と（Ｂ）に用いるフィラメントのいずれか一方が単糸繊度で５デニール以上であり、前記繊維束（Ｂ）に用いるフィラメントが中空率５〜４０％であり、繊維の長さ方向に細部と太部がランダムに存在することを特徴とする複合糸。
【請求項２】
請求項１に記載の複合糸を用いた織編物。
【発明の詳細な説明】
【０００１】
【発明の属する技術分野】
本発明はフィラメント糸が芯に短繊維が鞘に配置された芯鞘構造の繊維束（Ａ）と、フィラメントのみからなる繊維束（Ｂ）とが互いに巻き付く様に実撚がかけられてなる複合糸に関し、さらに詳しくは、特にドライ感、弾撥感、ふくらみ感、軽量感等の布帛特性に優れた複合糸及びそれを用いた織編物に関する。
【０００２】
【従来の技術】
従来、短繊維とフィラメントの複合糸に関しては種々の開発が行われ、得られる複合糸の形態も多様のものがある。例えば、フィラメントが集束して短繊維群の芯部に位置するコアヤーンや、マルチフィラメント糸が開繊されて短繊維群と混繊されてなる複合糸、またフィラメント糸と短繊維群が交撚されてなる複合糸などがあげられる。
【０００３】
しかしながら、かかる複合糸は夫々優れた点を有するものの、下記のように不十分な面が存在する。すなわちフィラメントが集束して短繊維群の芯部に位置するコアヤーンは、強力についてはほどほどの値を有するものの、フィラメントと短繊維の相容、結合が悪く、抱合性、耐摩耗性においてかなり劣るという問題点を有している。
【０００４】
またマルチフィラメント糸が開繊されて短繊維群と混繊されてなる複合糸は、抱合性が良いものの、該マルチフィラメント糸の開繊斑による毛羽斑が品位の低下を引き起こすという問題があった。
【０００５】
さらにフィラメント糸と短繊維群とが精紡交撚されてなる複合糸も、フィラメントの混率を高くすると、耐摩耗性の低下や短繊維束の片切れによる操業性の低下という問題点を有している。
【０００６】
そこで前記のような、従来の複合糸の欠点の解消を目的とした複合糸も提案されてはいる。例えば短繊維とフィラメントとが混繊してなる繊維束と、フィラメントからなる繊維束とが互いに巻き付くように実撚がかけられてなる複合糸である（特開平６−２５７０２７号公報参照）。
【０００７】
これは短繊維とフィラメントとが混繊されていることにより、フィラメントと短繊維との相容性を高め抱合性の付与に効果がある。更にフィラメントのみからなる繊維束と、短繊維とフィラメントとが混繊してなる繊維束とが互いに捲き付くように実撚がかけられていることにより、耐摩耗性を一層向上せしめる。更に毛羽減少、糸条の均斉度の向上に優れたものとなる。また、風合い面においてもフィラメント束が糸の外層ほど高密度な糸構造を形成しているため、フィラメントの特徴をより活かした用途、すなわち湿潤快適素材、清涼感素材などの布帛特性を得るのに好適な複合糸であるといえる。
【０００８】
【発明が解決しようとする課題】
しかしながら、このような複合糸では、上記のように耐摩耗性、均斉度に優れるものの、弾撥感、ふくらみ感、ドライ感、軽量感等の布帛特性を得るには不十分であった。
【０００９】
そこで、本発明の目的は、優れた耐摩耗性、均斉度を維持しつつ、更にドライで弾撥感、ふくらみ感、軽さなどの布帛特性を得るのに好適な複合糸及びそれを用いた織編物を提供することにある。
【００１０】
【課題を解決するための手段】
本発明者らは、上記目的を達成すべく、用いるフィラメントの種類や組合せ等について鋭意研究したところ、特定の中空率を有する中空繊維を使用することにより、上記目的が達成できることを見出し、更に種々の検討を加えて本発明を完成するに至った。
【００１１】
即ち、本発明の複合糸は、フィラメント糸が芯に短繊維が鞘に配置された芯鞘構造の繊維束（Ａ）と、フィラメント糸のみからなる繊維束（Ｂ）とが互いに巻き付く様に実撚がかけられてなる複合糸であって、前記繊維束（Ａ）と（Ｂ）に用いるフィラメントの双方もしくは繊維束（Ｂ）に用いるフィラメントが中空率５〜４０％であり、前記繊維束（Ａ）と（Ｂ）に用いるフィラメントのいずれか一方が単糸繊度で５デニール以上であり、前記繊維束（Ｂ）に用いるフィラメントが中空率５〜４０％であり、繊維の長さ方向に細部と太部がランダムに存在することを特徴とする。
【００１４】
一方、本発明の織編物は、上記いずれかに記載の複合糸を用いたことを特徴とする。
【００１５】
〔作用効果〕
本発明の複合糸によると、実施例の結果が示すように、優れた耐摩耗性、均斉度を維持しつつ、更にドライで弾撥感、ふくらみ感、軽さなどの布帛特性を得ることができる。つまり、繊維束（Ａ）と（Ｂ）に用いるフィラメントの双方もしくは一方を中空率５〜４０％とすることで、耐摩耗性、均斉度を維持しながら、特にふくらみ感と軽量感を改善することができる。中空率が５％未満では、狙いとするふくらみ感、軽量感を得ることが難しく、中空率が４０％を超えると紡績工程での撚糸加工時、染色工程での減量、風合い加工時にフィラメントの中空部が割れたり、つぶれたりし効果が半減するため好ましくない。かかる観点より、好ましい中空率は１０〜３８％である。
【００１６】
また、前記繊維束（Ａ）と（Ｂ）に用いるフィラメントのいずれか一方が、単糸繊度で５デニール以上であるため、かかるフィラメントが複合糸に適度なコシを与え、特に弾撥感、ふくらみ感を改善することができる。単糸繊度が５デニール未満であると、目的とする弾撥感、ふくらみ感が得られにくい傾向がある。
【００１７】
更に、前記繊維束（Ｂ）に用いるフィラメントが中空率５〜４０％であり、繊維の長さ方向に細部と太部がランダムに存在するものであるため、ふくらみ感と軽量感を改善しつつ、更にドライな風合い効果を付与することができる。かかるフィラメントを繊維束（Ｂ）側に用いるのは、よりフィラメントのタッチを表現させるためである。
【００１８】
一方、本発明の織編物によると、上記の如き本発明の複合糸を用いているため、優れた耐摩耗性、均斉度を維持しつつ、更にドライで弾撥感、ふくらみ感、軽さなどの布帛特性を有する織編物とすることができる。
【００１９】
【発明の実施の形態】
以下に本発明の実施の形態について詳細に説明する。
【００２０】
まず、本発明の複合糸の構造について、図面を参照しながら説明する。図１は、本発明の複合糸の糸断面の一例を示すものである。図１に示すように、フィラメント（ロ）が芯に、短繊維（イ）が鞘に配置された芯鞘構造の繊維束（Ａ）と、フィラメントのみからなる繊維束（Ｂ）とが互いに巻きつくように実撚がかけられている。なお、この例では、繊維束（Ｂ）を構成するフィラメントに中空繊維が用いられているが、本発明はこれに限定されるものではない。
【００２１】
このように芯鞘構造の繊維束（Ａ）とフィラメントのみからなる繊維束（Ｂ）とを実撚して糸形成する理由は次の通りである。複合する長短繊維を糸形成ゾーンで同時複合化する従来紡績法では、長短繊維の相互交渉、マイグレーションにより繊維配向が乱れ、安定した複合構造が得られない。そこで本発明では、安定した複合構造とするため、高配向繊維束を複数に分けて形成し、それらを相互に捲回させることにより、各繊維束がラセン構造を形成して、繊維配向乱れの少ない糸となり、毛羽の少ない糸均斉度に優れ、耐摩耗性が著しく向上した複合糸が得られる。従って、本発明の複合糸は、繊維束（Ａ）と繊維束（Ｂ）とが互いに巻きつくように実撚されていればよく、一束づつ撚られたものでも、一束と複数束、又は複数束と複数束が撚られたものでもよい。
【００２２】
本発明は、このような複合糸において、繊維束（Ａ）と（Ｂ）に用いるフィラメントの双方もしくは一方が中空率５〜４０％であることを特徴とする。フィラメントの中空部の断面形状としては、円形断面、三角形断面など特に限定するものではないが、紡績工程、加工工程での物理的・化学的処理に耐えうるという観点から、田の字型断面、同様に中空部が十字に４分割された円形断面が望ましい。このような断面形状は、各種公知の紡糸法により形成することができる。
【００２３】
また、中空率５〜４０％のフィラメントを繊維束（Ｂ）側に用いる際、繊維の長さ方向に細部と太部をランダムに存在しているフィラメントを用いることが、ドライな風合い効果が得る上で好ましい。尚、細部と太部のピッチ及び長さ、太さは特に限定するものではない。このようなフィラメント形状は、従来公知の方法、例えば延伸ゾーン内に熱板を設けフィラメントの接触状態を繊維軸方向に変化させるなどの紡糸法により形成することができる。
【００２４】
前記繊維束（Ａ）と繊維束（Ｂ）との構成比Ａ／Ｂは、重量比で０．５〜２６の範囲内であることが好ましい。０．５未満になると短繊維とフィラメントの結合が悪くフィラメントと短繊維とが分離するいわゆるシース抜けが起こり易くなる。他方、２６を超えるとフィラメントのみからなる繊維束（Ｂ）が細くなるため、操作性が低下する傾向がある。かかる観点より、更に好ましくはＡ／Ｂは０．７〜２０である。
【００２５】
また、繊維束（Ａ）におけるフィラメント糸の割合は、５〜５０重量％が好ましい。５重量％未満では目的とする弾撥感、ふくらみ感のある風合いを得ることができない。また、５０重量％を超えると短繊維との結合が悪く、シース抜けが起こりやすく、また毛羽の増加と耐摩耗性の低下を生ずるので好ましくない。
【００２６】
繊維束（Ａ）に使用される短繊維としては、綿繊維、麻繊維などの天然繊維、ポリノジック繊維などの再生繊維、半合成繊維、ポリエステル系繊維、ポリアミド系繊維、ポリアクリロニトリル系繊維などの合成繊維等、通常紡績工程に供されるものであれば特に限定されるものではない。もちろん混紡素材であっても差し支えない。
【００２７】
また、繊維束（Ａ）と繊維束（Ｂ）に使用されるフィラメント糸の素材としては、ポリエステル、ポリアミド、ポリアクリルなどの合成繊維の他、プロミクスなどの半合成繊維など一般に衣料用に供される全てのフィラメント素材が対象となりうる。なお、繊維束（Ａ）におけるフィラメントと繊維束（Ｂ）におけるフィラメントの素材は、同一でも異なっていてもよい。
【００２８】
繊維束（Ａ）と繊維束（Ｂ）に使用されるフィラメント糸の単糸繊度としては、通常０．１〜２０デニールのものが使用されるが、繊維束（Ａ）と（Ｂ）に用いるフィラメントのいずれか一方が、単糸繊度で５デニール以上であることが、前述の理由より好ましい。その場合、他方のフィラメントの単糸繊度は０．２〜３．５デニールが好ましい。
【００２９】
なお、繊維束（Ａ）と繊維束（Ｂ）とにかけられる実撚は、撚係数（インタ式）で２．０〜８．０が好ましく、２．５〜７．５の範囲にするのがより好ましい。撚係数ＫはＴ＝Ｋ・Ｎｅ１／２  で示される。ここで、Ｔは撚数（ｔ／インチ）、Ｎｅは英式綿番手である。
【００３０】
本発明の複合糸は、１ｍｍ以上の毛羽に関して、２００コ／１０ｍ〜９００コ／１０ｍの範囲の毛羽を有していることが好ましい。２００コ／１０ｍ未満であるとふくらみ感に欠け、更にフィラメントライクになる傾向があり、他方９００コ／１０ｍを超えると、糸条品位が悪く、織物の品位低下となる傾向がある。なお、毛羽は敷島紡績株式会社製のＦ−インデックステスターによって測定した。
【００３１】
次に上記の如き複合糸の製造方法について、図面を参照しながら説明する。
【００３２】
図２は、このような複合糸の製造方法を説明するための概略斜視図である。まず、短繊維集合体、例えば粗糸ボビン（篠巻）Ｐ１から解舒された粗糸１を、精紡機のガイドローラを介してバックローラー４から供給する。ついでバックローラー４、セカンドローラ８、フロントローラー９間でドラフトする。その後、フロントローラー９後の加撚ゾーンＣにおいて、パーンＰ２から解舒されたフィラメント糸２と、ドラフトされた短繊維集合体を互いに加撚する。その際パーンＰ３から解舒されたフィラメント糸３をドラフトされている短繊維集合体に重ね合わせる。その時、フィラメント糸３にかけられる張力は０．１〜０．４ｇ／ｄが好ましい。なお、フィラメント糸２とフィラメント糸３は、テンションガイド１０，１１とガイドローラ６，７を経て、フロントローラー９に供給され、加撚された複合糸は、スネルワイヤー１２を経由してボビン等に巻き取られる。
【００３３】
また耐摩耗性を向上させ、１ｍｍ以上の毛羽で２００〜９００コ／１０ｍの毛羽を有するためには、パーンＰ２から解舒されたフィラメント糸２と、ドラフトされた短繊維集合体にフィラメント糸３が重ね合わされてなる繊維束とのフリース間隔Ｄを、３ｍｍ〜１０ｍｍの範囲にすることが望ましい。３ｍｍ未満であると繊維の平行度が悪く、そのために毛羽の増加、及び互いの繊維束同志の緊密性が弱く十分な耐摩耗性を期待しにくい。逆に１０ｍｍを超えると毛羽数が減少し、耐摩耗性も向上するが、著しく可紡性が低下し、実生産性、品質面で不十分となる傾向がある。
【００３４】
上記の製造方法により、短繊維とフィラメント糸３とで構成される繊維束（Ａ）と、フィラメント糸２で構成される繊維束（Ｂ）とが互いに巻き付いてなる本発明の複合糸を得ることができる。
【００３５】
本発明の織編物は、以上の如き複合糸を用いて製織等した織物類、又は編物類であればよく、製織等のタイプは如何なるものでもよい。また、本発明の複合糸以外の糸を部分的に使用したものでもよい。
【００３６】
【実施例】
以下、本発明の構成と効果を具体的に示す実施例等について説明する。なお、実施例等における物性値等の評価方法は、以下のとおりである。
【００３７】
イ．強力、伸度
ＪＩＳ  Ｌ−１０９５−１９７９（一般紡績試験法）の定速伸長型引張試験機（ツェルヴューガーウスタ社製のテンソラピッド）にて、つかみ間隔５０ｃｍ、引張速度３０ｃｍ／分で測定した。
【００３８】
ロ．毛羽数
敷島紡績株式会社製のＦ−インデックステスターで１ｍｍ以上の毛羽（コ／１０ｍ）を測定した。
【００３９】
ハ．糸均斉度（Ｕ％）
イヴネステスターＵＴ−ＩＩＩ  型により測定した。
【００４０】
ニ．耐摩耗性
経糸抱合力試験機（蛭田理研製）により測定した。この経糸抱合力試験機は直径２０ｃｍのチタン製表面の円型ドラムを８０回／分で回転させ、糸の一端を固定し、他端に７０ｇの荷重をかけてこのドラムに接触させフィラメントと短繊維束が分離する、いわゆるシース抜けするまでの回転数で耐摩耗性の程度を表した。
【００４１】
ホ．布帛の均斉度（品位）、弾撥感、ふくらみ感、軽量感、表面のドライ感
評価糸を織規格１４０本／インチ×９５本／インチ、トリコチンで製織した後、通常加工した布帛での官能評価によるものであり、非常に良好◎、良好○、普通△、悪い×の４段階を７人で評価し最も多く評価された段階値で示した。
【００４２】
実施例１
繊維束（Ｂ）を構成するフィラメント糸２として、ポリエチレンテレフタレートからなるマルチフィラメント糸（５０デニール２４フィラメント，中空率１３％，繊維の長さ方向に細部と太部がランダムに存在するもの）を用い、繊維束（Ａ）を構成するフィラメント糸３として、ポリエチレンテレフタレートからなるマルチフィラメント糸（３０デニール５フィラメント）を用い、短繊維としては米綿を主体とする綿繊維を用いて、図２に示す方法により、複合紡績糸３０’ｓ（英式綿番手）を得た。このときの繊維束（Ａ）と繊維束（Ｂ）との重量比Ａ／Ｂは２．５４であった。
【００４３】
得られた複合糸は、芯鞘構造の繊維束（Ａ）と、フィラメントのみからなる繊維束（Ｂ）とが互いに巻き付くように実撚がかけられてなる複合糸であり、該複合糸の１ｍｍ以上の毛羽指数は１０ｍ当たり３８０であった。
【００４４】
該複合糸を用い製織と染色加工を行ったところ、ドライな表面感で弾撥性、膨らみ感に優れた高品位な布帛が得られた。また、糸均斉度、耐摩耗性にも優れた特性を示した。
【００４５】
実施例２
実施例１において、フィラメント糸３として中実のマルチフィラメント糸を用いる代わりに、中空部が十字に４分割された円形断面を有する中空率２５％のマルチフィラメント糸（３０デニール５フィラメント）を用いること以外は、実施例１と全く同様にして複合糸及び布帛を得た。
【００４６】
比較例１
実施例１において、フィラメント糸３としてマルチフィラメント糸（３０デニール５フィラメント）を用いる代わりに、マルチフィラメント糸（３０デニール１８フィラメント）を用いること以外は、実施例１と全く同様にして複合糸及び布帛を得た。
【００４７】
比較例２
実施例１において、フィラメント糸２として中空のマルチフィラメント糸を用いる代わりに、円形中実断面を有するマルチフィラメント糸（５０デニール２４フィラメント）を用いること以外は、実施例１と全く同様にして複合糸及び布帛を得た。
【００４８】
従来例１
フィラメント群を芯に短繊維を鞘に配置した芯鞘構造のコアヤーン、すなわちポリエステルマルチフィラメント糸（７５デニール３６フィラメント，円形中実断面）と綿繊維とによる複合糸３０’ｓ（英式綿番手）を紡績製織加工を行い、複合糸及び布帛を得た。
【００４９】
従来例２
マルチフィラメントを開繊装置にて開繊させ、短繊維と混繊させた複合糸、すなわちポリエステルマルチフィラメント糸（７５デニール３６フィラメント，円形中実断面）と綿繊維とによる複合糸３０’ｓ（英式綿番手）を紡績製織加工を行い、複合糸及び布帛を得た。
【００５０】
以上の特性を比較した結果を表１に示す。
【００５１】
【表１】
0003606431.tif 000002
【００５２】
表１から次のことが確認された。本発明による複合糸は糸均斉度、耐摩耗性に優れた毛羽の少ない性能であった。また布帛特性としては高品位で弾撥感のあるものであり、更には従来にはない膨らみ感と軽量感を有しており、ドライな表面感であることが確認された。
【００５３】
これに対し、単糸フィラメント５デニール以上のものを使用しない比較例１では、実施例１と同様に優れた糸特性を示すものの、目的とする弾撥感のある布帛を得るには至らなかった。また、中空のフィラメントを使用しない比較例２では、弾撥感を有しているものの膨らみ感・軽量感のある布帛を得るには不十分であった。
【００５４】
一方、芯鞘構造のコアヤーンのみから構成される従来例１では、長短繊維の相互干渉（マイグレーション）による影響を受けて、毛羽・耐摩耗性において不十分であり、布帛特性においても不満足なものであった。また、マルチフィラメントを開繊して短繊維と混繊させた複合糸である従来例２では、布帛特性において満足する弾撥感・膨らみ感が得られなかった。
【図面の簡単な説明】
【図１】本発明の複合糸の横断面図
【図２】本発明の複合糸の製造装置の概略斜視図
【符号の説明】
１  粗糸（短繊維集合体）
２  フィラメント糸
３  フィラメント糸
Ａ  繊維束（Ａ）
Ｂ  繊維束（Ｂ）
Ｃ  加撚ゾーン
イ  短繊維
ロ  フィラメント
【図１】
0003606431.tif 000003
【図２】
0003606431.tif 000004